"キサンテン骨格を有するカチオンAと、トリフェニルメタン骨格を有するアニオンBとからなる塩。キサンテン骨格を有するカチオンAが、式1で表されるカチオンである請求項1記載の塩。[式1中、R1~R4は、それぞれ独立に、水素原子、-R8又は炭素数6~10の1価の芳香族炭化水素基を表し、該芳香族炭化水素基に含まれる水素原子は、ハロゲン原子、-R8、-OH、-OR8、-SO3H、-CO2H、-CO2R8、-SO3R8又は-SO2NR9R10で置換されていてもよい。R5は、-OH、-SO3H、-CO2H、-CO2R8、-SO3R8又は-SO2NR9R10を表す。mは、0~5の整数を表す。mが2以上の整数である場合、複数のR5は同一であるか相異なる。R6及びR7は、それぞれ独立に、水素原子又は炭素数1~6のアルキル基を表す。R8は、炭素数1~20の1価の飽和炭化水素基を表し、該飽和炭化水素基に含まれる水素原子は、ハロゲン原子で置換されていてもよい。R9及びR10は、それぞれ独立に、水素原子、又は炭素数1~20の1価の飽和炭化水素基を表すか、互いに結合して窒素原子を含んだ3~10員環の複素環を形成する。該飽和炭化水素基に含まれる水素原子は、-OH又はハロゲン原子で置換されていてもよく、該飽和脂肪族炭化水素基に含まれる-CH2-は、-O-、-CO-、-NH-又は-NR8-で置き換っていてもよい。]R6及びR7が、いずれも水素原子である請求項2記載の塩。トリフェニルメタン骨格を有するアニオンBが、式2で表され、且つ、-SO3-を二つ有するアニオンである請求項1~3のいずれか一項記載の塩。[式2中、R53~R56、R60及びR61は、それぞれ独立に、水素原子、下記群P1から選ばれる基を有していてもよい炭素数1~8のアルキル基又は下記群P2から選ばれる基を有していてもよい炭素数6~10の芳香族炭化水素基を表す。R57及びR59は、それぞれ独立に、水素原子、炭素数1~8のアルキル基、-SO3-又は-SO3Hを表す。Zは、下式Z1又はZ2で示される基を表す。式Z1及びZ2中、R62及びR63は、それぞれ独立に、水素原子、炭素数1~8のアルキル基又は炭素数1~8のアルコキシ基を表し、は、結合手を表す。群P1:-SO3-、-SO3H及び炭素数6~10の芳香族炭化水素基該芳香族炭化水素基は、群P2から選ばれる基を有していてもよい群P2:-SO3-、-SO3H及び炭素数1~8のアルコキシ基]請求項1~4のいずれか一項記載の塩を有効成分とする染料。請求項5記載の染料を含む着色組成物。前記のような、トリフェニルメタン化合物の示すモル吸光係数は、必ずしも十分満足できるものではなかった。本発明は、以下の[1]~[6]を提供するものである。[1]キサンテン骨格を有するカチオンAと、トリフェニルメタン骨格を有するアニオンBとからなる塩。[2]キサンテン骨格を有するカチオンAが、式1で表されるカチオンである[1]記載の塩。[式1中、R1~R4は、それぞれ独立に、水素原子、-R8又は炭素数6~10の1価の芳香族炭化水素基を表し、該芳香族炭化水素基に含まれる水素原子は、ハロゲン原子、-R8、-OH、-OR8、-SO3H、-CO2H、-CO2R8、-SO3R8又は-SO2NR9R10で置換されていてもよい。R5は、-OH、-SO3H、-CO2H、-CO2R8、-SO3R8又は-SO2NR9R10を表す。mは、0~5の整数を表す。mが2以上の整数である場合、複数のR5は同一であるか相異なる。R6及びR7は、それぞれ独立に、水素原子又は炭素数1~6のアルキル基を表す。R8は、炭素数1~20の1価の飽和炭化水素基を表し、該飽和炭化水素基に含まれる水素原子は、ハロゲン原子で置換されていてもよい。R9及びR10は、それぞれ独立に、水素原子、又は炭素数1~20の1価の飽和炭化水素基を表すか、互いに結合して窒素原子を含んだ3~10員環の複素環を形成する。該飽和炭化水素基に含まれる水素原子は、-OH又はハロゲン原子で置換されていてもよく、該飽和脂肪族炭化水素基に含まれる-CH2-は、-O-、-CO-、-NH-又は-NR8-で置き換っていてもよい。][3]R6及びR7が、いずれも水素原子である[2]記載の塩。[4]トリフェニルメタン骨格を有するアニオンBが、式2で表され、且つ、-SO3-を二つ有するアニオンである[1]~[3]のいずれか一項記載の塩。[式2中、R53~R56、R60及びR61は、それぞれ独立に、水素原子、下記群P1から選ばれる基を有していてもよい炭素数1~8のアルキル基又は下記群P2から選ばれる基を有していてもよい炭素数6~10の芳香族炭化水素基を表す。R57及びR59は、それぞれ独立に、水素原子、炭素数1~8のアルキル基、-SO3-又は-SO3Hを表す。Zは、下式Z1又はZ2で示される基を表す。式Z1及びZ2中、R62及びR63は、それぞれ独立に、水素原子、炭素数1~8のアルキル基又は炭素数1~8のアルコキシ基を表し、は、結合手を表す。群P1:-SO3-、-SO3H及び炭素数6~10の芳香族炭化水素基該芳香族炭化水素基は、群P2から選ばれる基を有していてもよい群P2:-SO3-、-SO3H及び炭素数1~8のアルコキシ基][5][1]~[4]のいずれか一項記載の塩を有効成分とする染料。[6][5]記載の染料を含む着色組成物。本発明に係るキサンテン骨格を有するカチオンAと、トリフェニルメタン骨格を有するアニオンBとの塩は、良好なモル吸光係数を有する。本発明の塩は、キサンテン骨格に由来するカチオンA以下カチオンAという場合があると、トリフェニルメタン化合物に由来するアニオンB以下アニオンBという場合があるからなる塩である。カチオンAとしては、上記式1で表されるカチオン以下カチオン1という場合があるが好ましい。上記式1においてR1~R4で表される炭素数6~10の1価の芳香族炭化水素基としては、例えば、フェニル基、トルイル基、キシリル基、メシチル基、プロピルフェニル基及びブチルフェニル基等が挙げられる。上記式1においてR1~R4で表される炭素数6~10の1価の芳香族炭化水素基は、置換基として、-SO3H及び-SO2NR9R10からなる群から選ばれる少なくとも1種を有していることが好ましく、-SO2NR9R10を有していることがより好ましい。R1~R4がこれらの基であると、化合物1を含む着色感光性樹脂組成物は、異物の発生が少なく、かつ耐熱性に優れる塗膜やパターンを形成できる。上記式1においてR8~R10で表される炭素数1~20の1価の飽和炭化水素基としては、メチル基、エチル基、プロピル基、イソプロピル基、ブチル基、イソブチル基、ペンチル基、イソペンチル基、ネオペンチル基、ヘキシル基、ヘプチル基、オクチル基、2-エチルヘキシル基、ノニル基、デシル基、ドデシル基、ヘキサデシル基、イコシル基等の炭素数1~20のアルキル基;シクロプロピル基、シクロペンチル基、シクロヘキシル基、シクロヘプチル基、シクロオクチル基、トリシクロデシル基等の炭素数3~20のシクロアルキル基;等が挙げられる。上記式1においてR6及びR7で表される炭素数1~6のアルキル基としては、上記で挙げたアルキル基のうち、炭素数1~6のものが挙げられる。カチオン1として好ましくは、式1-1~式1-12のいずれかで表されるカチオンが挙げられる。尚、下記式中、Raは2-エチルヘキシル基を表す。アニオンBとしては、上記式2で表されるアニオン以下アニオン2という場合があるが好ましい。上記式2における炭素数1~8のアルキル基としては、メチル基、エチル基、プロピル基、イソプロピル基、ブチル基、イソブチル基、sec-ブチル基、tert-ブチル基、ペンチル基、イソペンチル基、ネオペンチル基、tert-ペンチル基等が挙げられる。上記群P1から選ばれる基を有する炭素数1~8のアルキル基としては、-C2H4SO3-、-C2H4SO3H、-C3H6SO3-、-C3H6SO3H、-C4H8SO3-、-C4H8SO3H等が挙げられる。上記式2における炭素数6~10の芳香族炭化水素基としては、フェニル基、トリル基、キシリル基、メシチル基、クメニル基、ベンジル基、フェネチル基、αメチルベンジル基、ベンズヒドリル基、ベンジリデン基、スチリル基、シンナミル基、シンナミリデン基、ナフチル基等が挙げられる。上記群P2から選ばれる基を有する炭素数6~10の芳香族炭化水素基としては、等が挙げられる。上記式2における炭素数1~8のアルコキシ基としては、メトキシ基、エトキシ基、プロポキシ基、イソプロポキシ基、ブトキシ基、イソブトキシ基、sec-ブトキシ基、tert-ブトキシ基、ペンチルオキシ基等が挙げられる。アニオン2として好ましくは、式2-1~式2-5のいずれかで表されるアニオンが挙げられる。カチオンAとアニオンBからなる塩としては、以下の塩が挙げられる。本発明に係る塩は、カチオンAとアニオンBとを、溶媒中で反応をさせることにより、製造することができる。具体的には、アニオンBを含む塩とカチオンAを含む塩とを溶媒中で塩交換反応させればよい。その際には、アニオンBを含む塩とカチオンAを含む塩とを、1:1~1:4のモル比で反応させることが好ましい。反応混合物から目的化合物である塩を取得する方法は、特に限定されず、反応混合物中に析出している目的化合物である塩を、例えば濾過等の固液処理により取得することができる。また、その他公知の種々の手法が採用できる。例えば、反応混合物を無機塩例えば、食塩等及び水と共に混合し、析出した結晶を濾取することができる。前記無機塩は、予め無機塩の水溶液を調製してから、反応混合物を前記水溶液に添加することもできる。反応混合物を添加するときの温度は、好ましくは10°C以上50°C以下、より好ましくは10°C以上40°C以下、さらに好ましくは10°C以上25°C以下である。また反応混合物を無機塩の水溶液に添加後は、同温度で0.5~2時間程度攪拌することが好ましい。濾取した結晶は、水などで洗浄し、次いで乾燥することが好ましい。また必要に応じて、再結晶などの公知の手法によってさらに精製してもよい。かくして得られた本発明の塩は、染料として有用である。特に、本発明の塩は、分光濃度が高いため、反射光又は透過光を利用して色表示する、液晶表示装置などの表示装置のカラーフィルターや繊維材料などに用いられる染料として有用である。本発明の染料は、カチオンAとアニオンBとの塩を有効成分とする染料である。本発明の着色組成物は、着色剤以下着色剤Cという場合があるとして本発明の染料を含み、さらに樹脂Dを含むことが好ましい。本発明の着色組成物は、さらに重合性化合物E、重合開始剤D及び溶剤Gを含むことがより好ましい。着色剤Cは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse、又はバットVatに分類されている染料等が挙げられる。より具体的には、以下のようなカラーインデックスC.I.番号の染料が挙げられるが、これらに限定されるわけではない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されるわけではない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び、264;C.I.ピグメントバイオレット14、19、23、29、32、33、36、37及び38;C.I.ピグメントグリーン7、10、15、25、36、47及び58等。着色剤Cの含有量は、着色組成物中の固形分に対して、好ましくは5~60質量である。ここで、固形分とは、着色組成物中の、溶剤を除く成分の合計をいう。着色剤C中に含まれる本発明の染料の含有量は、好ましくは3~100質量である。本発明の染料とは異なる染料、及び顔料は、それぞれ単独でも2種以上を組み合わせて本発明の染料と共に用いてもよい。樹脂Dとしては、特に限定されるものではなく、どのような樹脂を用いてもよい。樹脂Dは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Dとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Dのポリスチレン換算重量平均分子量は、5,000~35,000が好ましく、より好ましくは6,000~30,000である。樹脂Dの酸価は、50~150が好ましく、より好ましくは60~135である。樹脂Dの含有量は、着色組成物の固形分に対して、好ましくは7~65質量であり、より好ましくは13~60質量である。重合性化合物Eは、重合開始剤Fから発生した活性ラジカル、酸等によって重合しうる化合物であれば、特に限定されるものではない。例えば、重合性のエチレン性不飽和結合を有する化合物等が挙げられる。前記の重合性化合物Eとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の光重合性化合物Eは、単独でも2種以上を組み合わせて用いてもよい。重合性化合物Eの含有量は、着色組成物の固形分に対して、5~65質量であることが好ましく、より好ましくは10~60質量である。前記の重合開始剤Fとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム系化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の重合開始剤Fは、単独でも2種以上を組み合わせて用いてもよい。重合開始剤Fの含有量は、樹脂D及び重合性化合物Eの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Gとしては、例えば、エーテル類、芳香族炭化水素類、ケトン類、アルコール類、エステル類、アミド類等が挙げられる。前記のエーテル類としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素類としては、例えば、ベンゼン、トルエン、キシレン、メシチレン等が挙げられる。前記のケトン類としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール類としては、例えば、メタノール、エタノール、プロパノール、ブタノール、ヘキサノール、シクロヘキサノール、エチレングリコール、グリセリン等が挙げられる。前記のエステル類としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド類としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色組成物における溶剤Gの含有量は、着色組成物に対して、好ましくは70~95質量であり、より好ましくは75~90質量である。本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。次に実施例を挙げて、本発明をさらに具体的に説明する。実施例及び比較例中、含有量ないし使用量を表す及び部は、特記ない限り、質量基準である。以下の実施例において、化合物の構造は元素分析VARIO-EL;エレメンタール株製及び質量分析LC;Agilent製1200型、MASS;Agilent製LC/MSD型で確認した。実施例1AcidBlue908.5部を、N,N-ジメチルホルムアミド20mlに溶解させた溶液s1を作成した。別途、特開2010-32999の合成例3に記載された製法に準じて下記式d-1で表される化合物を得た。式d-1で表される化合物の同定質量分析イオン化モード=ESI-:m/z=824.0[M]―式d-1で表される化合物8.2部をN,N-ジメチルホルムアミド20mlに溶解させた溶液t1を作成した。25°Cにて、t1にs1の溶液を1時間かけて滴下し、その後2時間攪拌した。その後、イオン交換水100mlを加え、さらに1時間攪拌した。その後、吸引濾過を行い、イオン交換水100mlで洗浄し、式I-1で表される塩を3.0部得た。式I-1で表される化合物の同定;元素分析C:66.3、H:6.2、N:6.4、S:8.2吸光度の測定各化合物0.35gを乳酸エチルに溶解して体積を250cm3とし、そのうちの2cm3を乳酸エチルで希釈して100cm3として、濃度0.028gLの溶液を調整した。該溶液について、紫外可視分光光度計V-650DS;日本分光株製石英セル、光路長;1cmを用いて極大吸収波長λmax及びモル吸光係数を測定した。結果を表1に示す。実施例2[着色感光性樹脂組成物の調製]A着色剤:化合物I-1:実施例1で合成した化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア登録商標651;チバジャパン社製15部E-1溶剤:ジメチルホルムアミド680部を混合して着色樹脂組成物を得る。カラーフィルタの作製ガラス上に、上記で得た着色樹脂組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。表1の結果、本発明の化合物は吸光度が高いことから、高い分光濃度を示すことがわかる。また、当該化合物を含む着色樹脂組成物は、優れた色性能を有し、高品質なカラーフィルタを作製することが可能である。"